실시 예 15 : 둥근 바닥 플라스크 에서 , 15 g 의 디 메틸 디 에 톡 시 실란 ( Wacker Chemie AG 의 WACKER ® SILAN M 2 - DIETHOXY ) , 0 . 5 g 의 Ti ( OiPr ) 4 및 10 g 의 HDK ® T 30 을 혼합 하 여 자유 유동 성 분말 을 형성 하 였 다 . 이 분말 혼합물 을 고속 믹서 ( 4000 rpm ) 에서 추가 45 g 의 HDK T 30 과 함께 20 분 동안 추가 로 혼합 하 였 다 . 이어서 , 분말 혼합물 을 실험실 에서 그래 뉼화 를 위한 방법 A 에 따라 전환 시켰 다 . 수득 된 그래 뉼 재료 를 추가 분석 전 에 2 주 동안 25 ℃ 에서 저장 하 였 다 ( 벌크 밀도 : 134 g / l ; λ 값 : 24 mW / K * m ; 소수성 : +; 안정 성 : +).